СПОСОБ ПОЛУЧЕНИЯ МАТОЧНОЙ СМЕСИ ДИЕНОВОГО ЭЛАСТОМЕРА И ДИОКСИДА КРЕМНИЯ

1. Способ получения маточной смеси диенового эластомера и диоксида кремния, включающий в себя следующие последовательные стадии:
- получение по меньшей мере одной дисперсии диоксида кремния в воде;
- приведение во взаимодействие и перемешивание латекса эластомера и водной дисперсии диоксида кремния в присутствии соли алюминия для получения коагулята;
- выделение коагулята;
- сушка выделенного коагулята для получения маточной смеси;
-6
-6
2
причем молярное содержание катионов алюминия, определенное как число молей катионов алюминия в соли алюминия, приходящееся на единицу поверхности диоксида кремния, находится в интервале от 1,15·10 до 5·10 моль/м.
-6
-6
2
2. Способ по п. 1, в котором молярное содержание катионов алюминия находится в интервале от 1,19·10 до 4,6·10 моль/м.
3. Способ по п. 1 или 2, в котором по меньшей мере двухвалентную соль алюминия прибавляют к водной дисперсии диоксида кремния перед приведением во взаимодействие с латексом эластомера.
4. Способ по п. 1, в котором выделение коагулята осуществляют фильтрованием.
5. Способ по п. 1, в котором выделение коагулята осуществляют центрифугированием.
6. Способ по п. 1, в котором латекс диенового эластомера представляет собой латекс натурального каучука.
7. Способ по п. 6, в котором латекс натурального каучука представляет собой концентрированный латекс натурального каучука.
8. Способ по п. 1, в котором диоксид кремния представляет собой осажденный диоксид кремния.
9. Способ по п. 1, в котором количество диоксида кремния во время приведения двух дисперсий во взаимодействие находится в интервале от 20 до 150% масс. в расчете на эластомер, то есть частей на сто массовых частей эластомера.
10. Способ по п. 9, в котором количество диоксида кремния во время приведения двух дисперсий во взаимодействие находится в интервале от 30 до 100% масс. в расчете на эластомер.
11. Способ по п. 10, в котором количество диоксида кремния во время приведения двух дисперсий во взаимодействие находится в интервале от 30 до 90% масс. и предпочтительно в интервале от 30 до 70% масс. в расчете на эластомер.
12. Способ по п. 1, в котором соль алюминия выбрана из сульфатов алюминия, галогенидов алюминия и нитратов алюминия.
13. Способ по п. 12, в котором соль алюминия представляет собой сульфат алюминия.
14. Способ по п. 1, в котором водную дисперсию связывающего агента прибавляют перед приведением водной дисперсии диоксида кремния и латекса диенового эластомера во взаимодействие или во время этой стадии.
15. Маточная смесь диенового эластомера и диоксида кремния, полученная по любому из пп. 1-14.
16. Каучуковая композиция на основе по меньшей мере одной
маточной смеси по п. 15.
17. Конечное изделие или полуфабрикат, содержащий композицию по п. 16.
18. Протектор пневматической шины, содержащий композицию по п. 16.
19. Пневматическая шина или полуфабрикат, содержащие по меньшей мере одну каучуковую композицию по п. 16.